본 발명 의 이축 배향 폴리프로필렌 필름 은 마찰 계수 저감 의 관점 에서 , 융점 이 180 ℃ 이상 인 수지 를 함유 하 는 것 도 바람직 하 다 . 융점 은 보다 바람직 하 게 는 180 ℃ 이상 240 ℃ 이하 이 며 , 더욱 바람직 하 게 는 200 ℃ 이상 230 ℃ 이하 이 다 . 필름 의 표면 에 융점 이 180 ℃ 이상 인 수지 를 함유 시키 고 , 후술 하 는 조건 에서 필름 화 함 으로써 필름 표면 에 미세 한 돌기 를 형성 시키 는 것 이 가능 해져서 , 미끄럼 성 을 향상 시킬 수 있 다 . 이러 한 경우 에 는 , 표층 ( I ) 과 베이스 층 ( II ) 의 적어도 2 층 으로 이루어지 는 필름 이 며 , 표층 ( I ) 에 는 융점 이 180 ℃ 이상 인 수지 가 포함 되 는 것 이 바람직 하 다 . 융점 이 180 ℃ 이상 인 수지 를 표층 ( I ) 에 존재 시키 면 후술 하 는 용융 압출 공정 에서 는 용융 하 여 폴리프로필렌 중 에 분산 시키 고 , 연신 공정 에서 는 변형 되 지 않 고 상술 한 돌기 를 형성 가능 해진다 . 형성 시키 는 돌기 를 상술 한 바 와 같 은 미세 한 것 으로 하 기 위해서 는 용융 압출 공정 에 있 어서 융점 이 180 ℃ 이상 인 수지 가 폴리프로필렌 중 에 미 분산 하 는 것 이 필요 하 며 , 폴리프로필렌 과 의 친화성 이 높 은 것 이 중요 하 다 . 이 관점 에서 , 융점 이 180 ℃ 이상 인 수지 는 올레핀 계 수지 인 것 이 바람직 하 지만 , 올레핀 계 수지 중 에서 도 특히 4 - 메틸 펜텐 - 1 단위 를 포함 하 여 이루어지 는 올레핀 계 수지 를 주성분 으로 하 는 것 이 바람직 하 다 . 4 - 메틸 펜텐 - 1 단위 를 포함 하 는 수지 는 비 올레핀 계 수지 와 비교 해서 폴리프로필렌 수지 와 의 친화성 이 높 기 때문 에 분산 성 을 높일 수 있 다 . 4 - 메틸 펜텐 - 1 단위 를 포함 하 여 이루어지 는 올레핀 계 수지 로서 는 , 예 를 들 면 Mitsui Chemicals , Inc . 제 , " "" TPX ""( 등록 상표 ) DX 310 "," "" TPX ""( 등록 상표 ) DX 231 "," "" TPX ""( 등록 상표 ) MX 004 등 이 예시 될 수 있 다 . "